(57)【要約】【課題】抗菌性、消臭性、吸放湿性の全てに優れており、特に皮膚の表面に接する度合いの高い用途に使用することが適している、清潔感と快適性に優れた布帛を提供する。【解決手段】活性炭繊維からなる不織布層、抗菌性能と吸放湿性能を有する繊維からなる布帛層が積層された多層構造布帛である。抗菌性能と吸放湿性能を有する繊維は、ポリアルキレンオキシドの変性物と抗菌剤を含有している快適性布帛。抗菌性能と吸放湿性能を有する繊維が芯鞘複合繊維であって、芯部ポリマーはポリアルキレンオキシドの変性物を含有しており、かつ繊維中に抗菌剤を０．１〜５．０質量％含有している。【選択図】　　　　なし【特許請求の範囲】
【請求項１】
活性炭繊維からなる不織布層、抗菌性能と吸放湿性能を有する繊維からなる布帛層が積層された多層構造布帛であることを特徴とする快適性布帛。
【請求項２】
抗菌性能と吸放湿性能を有する繊維は、ポリアルキレンオキシドの変性物と抗菌剤を含有している請求項１記載の快適性布帛。
【請求項３】
抗菌性能と吸放湿性能を有する繊維が芯鞘複合繊維であって、芯部ポリマーはポリアルキレンオキシドの変性物を含有しており、かつ繊維中に抗菌剤を０．１〜５．０質量％含有している請求項１又は２記載の快適性布帛。
【発明の詳細な説明】
【０００１】
【発明の属する技術分野】
本発明は、抗菌、消臭、さらには吸湿、放湿性能を有する多層構造布帛であって、衣料用や生活資材用に適した布帛に関するものである。
【０００２】
【従来の技術】
衣料用布帛としては、その用途に応じて様々な性能が要求されており、中でも皮膚の表面に接する度合いの高い用途に用いる場合、清潔感と快適性が求められる。
清潔感と快適性を満足する性能としては、抗菌性、消臭性に加えて、汗を吸い取り、かつ、むれることが少ない性能、すなわち、吸湿性、放湿性等の性能が求められる。
【０００３】
特開２００１−３３３９７３号公報には、繊維状活性炭を用いた抗菌性シートが提案されている。このシートは、繊維状活性炭とポリ乳酸繊維からなるものであり、ポリ乳酸繊維を用いることによって抗菌性と自然分解性を付与するものであり、活性炭繊維による消臭効果も優れているものである。しかしながら、この抗菌性シートは吸放湿性能を考慮したものではなく、快適性能が不十分なものであった。
【０００４】
また、本発明の布帛は、汗が付着する度合いの高い衣類の内側や帽子の内側に使用することが適したものであるが、従来、帽子の内側の額上部に接する部分には汗取りといわれる布帛が設けられており、この汗取り用には羊毛フェルトを用いることが一般的であった。
しかしながら、羊毛フェルトは、吸湿性に優れるが、放湿性は不十分であり、また、抗菌や消臭機能は有していないものであった。
【０００５】
特公平６−２８６９２号公報には、繊維状活性炭、吸湿、吸水性繊維、バインダー繊維からなるシートが記載されている。このシートは、活性炭繊維に不足している吸湿及び吸水性能を付与するために、天然又は合成繊維に化学処理した繊維をシートの構成繊維として用い、一枚のシートにしたものである。
しかしながら、このシートは吸湿や吸水性能を有してはいるが、放湿性能は有しておらず、また、バインダー繊維による接着により一枚のシート状にしたものであるため、空気層の存在が少なく、特に吸湿や吸水性能が十分ではなかった。
【０００６】
【発明が解決しようとする課題】
本発明は、上記のような問題点を解決し、抗菌性、消臭性、吸放湿性の全てに優れており、特に皮膚の表面に接する度合いの高い用途に使用することが適している、清潔感と快適性に優れた布帛を提供することを技術的な課題とするものである。
【０００７】
【課題を解決するための手段】
本発明者らは、上記の課題を解決するために鋭意検討を行い、本発明に到達した。
すなわち、本発明は、活性炭繊維からなる不織布層、抗菌性能と吸放湿性能を有する繊維からなる布帛層が積層された多層構造布帛であることを特徴とする快適性布帛を要旨とするものである。
【０００８】
【発明の実施の形態】
以下、本発明について詳細に説明する。
本発明の布帛は、活性炭繊維からなる不織布層（Ａ層）と抗菌性能と吸放湿性能を有する繊維からなる布帛層（Ｂ層）が積層されたものであるが、これは、少なくともＡ層とＢ層が一層ずつ積層されたものであればよい。すなわち、Ａ層とＢ層が一層ずつ積層されたもののみならず、どちらかを複数層積層したもの（Ａ−Ｂ−Ａ、Ｂ−Ａ−Ｂ等）でもよく、他の布帛をさらに積層したものでもよい。ただし、Ａ層とＢ層は積層されていることが必要であり、Ａ層とＢ層の間に他の布帛を積層しないものとする。
【０００９】
つまり、本発明においては、Ａ層とＢ層を積層することによって、層間に空気層が存在することになり、通気性に優れるとともに吸水性と放湿性も向上し、Ａ層の有する消臭性能とＢ層の有する抗菌性能及び吸放湿性能がお互いを阻害することなく、これらの性能が良好に発揮されるものとなる。
【００１０】
活性炭繊維と抗菌性能と吸放湿性能を有する繊維を一緒に用いた不織布等の布帛とするものも従来提案されているが、このような一層の布帛にするよりも、本発明のように多層構造布帛とすることで、層間に空気層が存在することとなり、上記したように性能がより向上する。
【００１１】
したがって、Ａ層とＢ層を積層する手段としては、空気層が存在するように積層することが好ましく、両層の表面の大部分を樹脂からなる接着剤等で被覆して接着させるものは好ましくない。
そこで、接着剤等で接着させる場合は、両層の一部分にのみ接着剤を付与して積層させることが好ましい。また、他の態様としては、一方の層を芯地とし、他方の層で片面又は両面を被覆するように縫製したものが好ましい。
【００１２】
次に、活性炭繊維からなる不織布層（Ａ層）について説明する。
本発明における活性炭繊維としてはピッチ系、フェノール系、セルロース系活性炭繊維が使用できる。そして、ピッチ系の活性炭繊維は、例えば、石炭系ピッチを原料として溶融紡糸、不融化処理したピッチ繊維を水蒸気賦活することで得ることができる。この活性炭繊維は、ユニチカ株式会社からアドールという商標で上市されており、容易に入手可能である。優れた脱臭性能を保持するために、目付が４０ｇ／ｍ２以上であることが好ましい。
【００１３】
なお、Ａ層の不織布中には、バインダー繊維が含まれているが、バインダー繊維としては、本発明の効果を阻害しないものであれば特に限定されるものではなく、本発明の効果を向上させるような抗菌性能や消臭性能、吸放湿性能を有するバインダー繊維を用いることが好ましい。
【００１４】
次に、抗菌性能と吸放湿性能を有する繊維からなる布帛層（Ｂ層）について説明する。Ｂ層の布帛の形態としては、織物、編物、不織布のいずれの形態であってもよいが、上記したような、通気性がよく、空気層が介在しやすい形態とするために、織物や編物とすることが好ましい。
また、抗菌性能と吸放湿性能を有する繊維としては、抗菌性能を有する繊維（Ｃ繊維）と吸放湿性能を有する繊維（Ｄ繊維）の２種の繊維とし、紡績技術によるＣ繊維とＤ繊維の複合紡績糸、いずれか一方が長繊維である長短複合紡績糸、フィラメント加工技術による合撚糸や交絡混繊糸等の形態のものであってもよい。
【００１５】
中でも、抗菌性能と吸放湿性能を有する繊維が芯鞘複合繊維（Ｅ繊維）であって、芯部ポリマーはポリアルキレンオキシドの変性物を含有しており、かつ繊維中に抗菌剤を０．１〜５．０質量％含有している複合繊維であることが好ましい。
【００１６】
Ｃ繊維やＥ繊維において繊維中に含有させる抗菌剤としては、特に限定されるものではなく、ゼオライト銀系抗菌剤、リン酸ジルコニウム銀系抗菌剤等、公知の抗菌剤を使用することができるが、中でも繊維の変色防止効果があるため、粒子の表面をカップリング剤で被覆処理した酸化亜鉛微粒子を用いることが好ましい。
繊維中への抗菌剤の配合は、任意の方法で行うことができる。例えば、マスターチップ化しておいて紡糸してもよいし、ドライブレンドして紡糸してもよい。
【００１７】
Ｅ繊維の場合は、抗菌剤は複合繊維の芯部のみ、鞘部のみ、又は両部のいずれに含有させてもよく、繊維中に０．１〜５．０質量％含有していることが好ましい。
また、Ｃ繊維の場合も、抗菌剤を含有させる部分は特に限定されるものではなく、含有量は繊維中に０．１〜５．０質量％含有していることが好ましい。
【００１８】
繊維中の抗菌剤の含有量が０．１質量％未満であると、抗菌性能が不十分となりやすく、一方、含有量が５．０質量％を超えると、抗菌性能が飽和してコスト高となるばかりか強伸度等の糸質性能が低下しやすく、また、紡糸や延伸時に糸切れが発生したり、製織時にガイド、筬、綜絖等の摩耗による糸切れや毛羽等が多発し、操業性が悪化しやすい。
【００１９】
次に、吸放湿性能を付与するために、Ｄ繊維やＥ繊維の芯部に含有させるポリアルキレンオキシドの変性物とは、ポリアルキレンオキシドとポリオール及び脂肪族イソシアネート化合物との反応によって得られたポリアルキレンオキシド変性物である。このようなポリアルキレンオキシド変性物を用いると、製糸性が向上し、得られる繊維は、強伸度等の糸質物性に優れ、染色性が良好で経時的黄変が少ない。このようなポリアルキレンオキシドの変性物としては、住友精化社から「アクアコーク」の商品名で市販されているものがある。
【００２０】
ポリアルキレンオキサイド変性物は、Ｄ繊維やＥ繊維の場合ともに、繊維中に０．５〜６０質量％含有していることが好ましい。ポリアルキレンオキサイド変性物の含有率が０．５質量％未満では、目的とする吸放湿性が得られない場合があり、含有率が６０質量％を超えると、製糸性に問題が生じるおそれがあったり、得られる繊維の糸質性能が低下することがあり好ましくない。
【００２１】
Ｂ層を構成する繊維、すなわち、Ｃ繊維、Ｄ繊維、Ｅ繊維を構成するポリマーは特に限定するものではないが、繊維形成性の良好なものとしては、ポリエステル及びポリアミドが好ましい。
【００２２】
ポリエステルとしては、ポリエチレンテレフタレート、ポリプロピレンテレフタレート、ポリブチレンテレフタレート等のホモポリマー及びこれらを主体とし、イソフタル酸、５ーナトリウムスルホイソフタル酸、ナフタレンジカルボン酸、セバチン酸、アジピン酸等のジカルボン酸成分や他種のグリコール成分との共重合体もしくはこれらの混合物が好ましく用いられる。
【００２３】
また、ポリアミドとしては、ナイロン６、ナイロン６６、ナイロン４６、ナイロン１１、ナイロン１２、ナイロン　ＭＸＤ６（ポリメタキシリレンアジパミド）等のホモポリマー及びこれらを主体とする共重合体もしくは混合物が好ましく用いられる。
なお、これらのポリマーには、必要に応じて、着色剤、酸化防止剤、艶消し剤、防炎剤等の各種添加剤等を含有させてもよい。
【００２４】
また、Ｅ繊維の場合は、両ポリマーが剥離しないようにするため、両ポリマーを同種のものとしておくことが好ましい。芯成分と鞘成分の複合比は、使用するポリマーや要求される性能の度合いにより異なるが、質量比で４０／６０〜６０／４０の範囲が好ましい。これよりも芯成分の割合が少ないと吸放湿性が低下しやすく、逆に芯成分が多くなりすぎると繊維の強度が低下したり、製糸性に問題が生じたりする
【００２５】
そして、Ｃ繊維、Ｄ繊維、Ｅ繊維の断面形状も特に限定されるものではなく、円形断面の他、三角断面、星型断面等の異型断面であってもよい。
【００２６】
本発明の快適性布帛の製造方法について一例を用いて説明する。
まず、活性炭繊維からなる不織布層（Ａ層）を製造する方法について説明する。製造方法としては、活性炭の形態により乾式方法と湿式方法のいずれかを選択する。それぞれの方法について一例を挙げて説明するが、乾式方法の場合、所定量の活性炭繊維とバインダー繊維を混綿した後、ランダムカード、パラレルカードなどのカード機を用い、不織ウエブを形成する。この際、目付に応じてクロスラッパー等により不織ウエブをクロスラップさせ、ニードルパンチ装置により機械的に繊維の三次元交絡を生じさせ、一体化して活性炭シートを得る。
【００２７】
次に、湿式方法の場合、所定量の活性炭繊維を水中で混合した後、抄紙機を使用してシート化、乾燥することにより抗菌性活性炭シートを得る。
また、乾式、湿式方法で製造したシートの強度を向上させるため、圧力１０ｋｇ／ｃｍ２　以下、１３０〜１５０℃の温度でプレスしてもよい。
【００２８】
抗菌性能と吸放湿性能を有する繊維からなる布帛層（Ｂ層）がＥ繊維を編物とした場合について説明する。前記したような抗菌剤とポリアルキレンオキシドの変性物をポリマー中に添加させ、通常の複合紡糸装置を用いて複合紡糸することにより得ることができる。そして、通常、衣料用の編物を得ることができる編機により、用途に応じた編組織のものを得る。
【００２９】
Ａ層の不織布をＢ層の編物の芯地とし、Ｂ層の編物の裏面に縫製することにより積層構造とし、帽子等の汗取り部分の布帛として使用する。
【００３０】
以上のように、本発明の布帛は、抗菌、消臭、吸湿、放湿性能に優れているので、特に皮膚の表面に接する度合いの高い用途に適しており、衣料用や生活資材用の布帛として、汗取り用パッドや汗取り下着、帽子の汗取りのみならず、帽子全体を形成してもよく、多種の用途に用いることが可能となる。
【００３１】
【実施例】
次に、本発明を実施例により具体的に説明する。
なお、実施例中の各種物性値の測定及び評価は以下のように行ったものである。
（１）抗菌性
得られた布帛から１８ｍｍ正方形の試験片を採取し、繊維製品新機能評価協議会（ＳＥＫ）が定める繊維製品の定量的抗菌性試験方法（統一試験法）マニュアルに準じ、試験菌として黄色ブドウ状球菌（Ｓｔａｐｈｙｌｏｃｏｃｃｕｓ　ａｕｒｅｕｓ　ＡＴＣＣ　６５３８Ｐ）を用いて静菌活性値を測定し、次式により抗菌性の評価を行った。
Ｓ＝Ｍｂ−Ｍｃ
抗菌防臭効果基準　Ｓ≧２．２とした。
ここで、Ｓ：静菌活性値
Ｍｂ：標準布帛の１８時間培養後の生菌数の常用対数値
Ｍｃ：実施例又は比較例試料布帛の１８時間培養後の生菌数の常用対数値
なお、標準布帛は抗菌剤を含有していないナイロン６からなる織物である。
（２）吸放湿性
得られた布帛を温度１０５℃で２時間乾燥して質量Ｗ０　を測定し、その後、温度２５℃、相対湿度６０％の条件下で２時間調湿して質量Ｗ１　を測定し、下記の式で初期水分率Ｍ０　を求める。次にこのサンプルを温度３４℃、相対湿度９０％の条件下で２４時間吸湿させた後、質量Ｗ２　を測定し、水分率Ｍ１　を下記の式で求める。その後、このサンプルを引き続き温度２５℃、相対湿度６０％の条件下でさらに２４時間放置した後、質量Ｗ３　を測定し、放湿後の水分率Ｍ２　を下記の式で求める。
Ｍ０　（％）＝〔（Ｗ１　−Ｗ０）／Ｗ０　〕×１００
Ｍ１　（％）＝〔（Ｗ２　−Ｗ０）／Ｗ０　〕×１００
Ｍ２　（％）＝〔（Ｗ３　−Ｗ０）／Ｗ０　〕×１００
（３）防臭
得られた布帛を帽子内側に縫い付け汗取りとした。１ヶ月間連続して着帽した後、試験者に使用前と使用後の臭いを嗅いで、良好なものを○とし、３段階（○、△、×）の官能評価をさせた。
（４）総合評価（使用感）
得られた布帛を帽子内側に縫い付け汗取りとした。１ヶ月間連続して着帽した後、試験者に使用感について以下のように３段階（○、△、×）で評価させた。
○：使用中及び１ヶ月経過後ともに、清潔感及び快適性に優れていた。
△：使用中又は１ヶ月経過後において、清潔感又は快適性が少し劣っていた。
×：使用中又は１ヶ月経過後において、清潔感又は快適性が不十分であった。
【００３２】
実施例１
活性炭繊維不織布（Ａ層）として、次のものを作製した。活性炭繊維（ユニチカ　　アドール　　Ａ１０：比表面積１２００ｍ２／ｇ、繊維径１６．５μｍ、平均繊維長４０ｃｍ）６０質量％、ポリエステルバインダー繊維（ユニチカメルティー４０８０　　カット長５１ｍｍ、１．７ｄｔｅｘ）４０質量％を混綿した後、パラレルカード、クロスラッパー、ニードルパンチ装置、さらに１３５℃に調整した乾燥機内を通過させることにより目付５０ｇ／ｍ２　、厚さ０．６ｍｍの不織布を得た。この不織布の比表面積は７２０ｍ２／ｇであった。
抗菌性能と吸放湿性能を有する繊維からなる布帛（Ｂ層）として、次のものを作製した。相対対粘度（９６％硫酸を溶媒とし、濃度１ｇ／ｄｌ、温度２５℃で測定した。）が２．６のナイロン６を８５重量部と、ポリエチレンオキサイド、１，４−ブタンジオール及びジシクロヘキシルメタン−４，　４’−ジイソシアネートとの反応物であるポリエチレンオキサイド変性物（吸水能３５ｇ／ｇ，溶融粘度４０００ポイズ）１５重量部とをドライブレンドした混合物を芯成分、抗菌剤としてシランカップリング剤で粒子表面が被覆処理された酸化亜鉛微粒子（三井金属社製Ｚ−ＮＯＵＶＥ、直径０．５〜１．０μｍ）を繊維全体質量の１．０質量％含有する、相対粘度が２．６のナイロン６樹脂チップを鞘成分に配合し、芯鞘複合質量比が５０／５０の同心円状の芯鞘型複合繊維を製造した。このとき、紡糸温度２６０℃で溶融紡糸し、糸条を冷却した後、油剤を付与し、３６００ｍ／分の速度で巻き取り、１６０ｄＴｅｘ／３２ｆの複合繊維（Ｅ繊維）を得た。そして、この複合繊維を１４ゲージ緯編機で編成し平編物とした。
Ａ層を芯地とし、Ｂ層の裏面に積層（重ね合わせ）し、縫製にて２層構造の布帛を得た。
【００３３】
実施例２
実施例１と同様にして得たＥ繊維を経糸及び緯糸に用いて、経糸密度１０２本／２．５４ｃｍ、緯糸密度６５本／２．５４ｃｍの平織物とし、実施例１と同様にして２層構造の布帛を得た。
【００３４】
実施例３
実施例１と同様にして得たＡ層の不織布とＢ層の編物を用い、Ａ層を芯地とし、Ｂ層でＡ層の両面を被覆して、縫製にて３層構造の布帛とした以外は実施例１と同様に行った。
【００３５】
比較例１
Ａ層の不織布のみの布帛とした以外は実施例１と同様に行った。
【００３６】
比較例２
Ｂ層の編物のみの布帛とした以外は実施例１と同様に行った。
【００３７】
比較例３
実施例１と同様の活性炭繊維を使用し、吸水性繊維として単糸繊度２デニール、糸長５１ｍｍのレーヨンスフを用い、バインダー繊維として、ユニチカ製ポリエステル繊維状バインダー『メルティ』（単糸繊度４デニール、糸長５１ｍｍ、繊維強度３．２ｇ／デニール、伸度４５％、溶融温度１１０℃）を使用した。そして、これらの繊維を混合比（質量比：活性炭繊維／レーヨンスフ／バインダー繊維＝４０／４０／２０として、不織布用回転熱処理装置を使用し、ヒートセット温度１１０℃でシート化し、目付５０ｇ／ｍ２、厚さ０．６ｍｍの不織布を得た。
【００３８】
実施例１〜３、比較例１〜３で得られた布帛の評価結果を表１に示す。
【００３９】
【表１】
2004066620.tif 000002
【００４０】
表１から明らかなように、実施例１〜３で得られた多層構造布帛は、抗菌、防臭、吸放湿性能の全ての評価が高く、快適性と清潔感に優れた布帛であった。
一方、比較例１の布帛は活性炭繊維不織布のみであったため、防臭効果は高かったが、抗菌及び吸湿性能を有していないものであった。比較例２の布帛は、抗菌及び吸放湿性能は高かったが、防臭効果を有していないものであった。比較例３の布帛は、活性炭繊維とＥ繊維の両者を不織布としたものであったため、抗菌、防臭、吸放湿性能の全ての効果が十分に発揮されなかった。
【００４１】
【発明の効果】
本発明の快適性布帛は、抗菌性、消臭性、吸放湿性に優れているので、特に皮膚の表面に接する度合いの高い用途に使用しても快適性と清潔感を有し、衣料用や生活資材用の布帛として多種の用途に用いることが可能となる。